造影剤、重合開始剤、リン酸カルシウムを基礎とする骨代替材料、及び固体ポリマーを有する固体成分と、液体モノマー、重合促進剤、及び場合により重合禁止剤を有する液体成分とを有する固体成分と液体成分とを合せることにより形成される骨セメントにおいて、前記骨セメントは目標とされる解剖学的部位に又は前記解剖学的部位内に手動で注入するために適した注入可能な初期粘度を有し、かつ前記注入可能な初期粘度は前記固体成分と前記液体成分とを合せたほぼ直後に形成される、骨セメント。前記固体成分は、前記造影剤を、前記固体成分の約38~約42質量の範囲内で含有し、前記重合開始剤を、前記固体成分の約0.3~約0.5質量の範囲内で含有し、ヒドロキシアパタイトを有する前記骨代替材料を、前記固体成分の約14~16質量の範囲内で含有し、かつポリメチルアクリレート-コ-メチルメタクリレート、ポリメタアクリレート、ポリメチルメタアクリレート、ポリメチルメタクリレート、及び/又はポリメチルメタクリレート-コ-スチレンの1種以上のポリマー、ブレンド、混合物、又はコポリマーを有する前記固体ポリマーを、前記固体成分の約43~約46質量の範囲内で含有する、請求項1記載の骨セメント。前記造影剤は、二酸化ジルコニウムを、前記固体成分の約40質量で含有し、前記骨代替材料は、ヒドロキシアパタイトを、前記固体成分の約15質量で含有し、及び前記固体ポリマーは、ポリメチルアクリレート-コ-メチルメタクリレートとポリメチルメタクリレートとの混合物を、前記固体成分の約45質量で含有する、請求項2記載の骨セメント。前記ポリメチルメタクリレートは、前記固体ポリマーの約3質量~約15質量の範囲内である、請求項3記載の骨セメント。前記造影剤は、二酸化ジルコニウムを、前記固体成分の約40質量で含有し、前記重合開始剤は、前記固体成分の約0.4質量であり、前記骨代替材料は、ヒドロキシアパタイトを、前記固体成分の約15質量で含有し、前記固体ポリマーは、ポリメチルアクリレート-コ-メチルメタクリレートとポリメチルメタクリレートとの混合物を、前記固体成分の約45質量で含有し、かつ前記液体モノマーは、メチルメタクリレートを、前記液体成分の約99.3質量で含有し、前記重合促進剤は、N-N-ジメチル-パラ-トルイジンを、前記液体成分の約0.7質量で含有し、かつ場合により、前記重合禁止剤は、ヒドロキノンを、前記液体成分の約60ppmで含有する、請求項1から4までのいずれか1項記載の骨セメント。前記骨セメントの硬化後に、前記骨代替材料を、前記硬化した前記骨セメントの約11質量含有し、前記造影剤を、前記硬化した前記骨セメントの約29質量含有し、かつ前記固体ポリマーを、前記硬化した前記骨セメントの約60質量含有する、請求項1から5までのいずれか1項記載の骨セメント。前記固体ポリマーは、約200kDa~約1000kDaの平均分子量範囲を有する、請求項1から6までのいずれか1項記載の骨セメント。前記固体ポリマーは、約600kDa~約700kDaの平均分子量範囲を有する、請求項1から7までのいずれか1項記載の骨セメント。前記固体ポリマーは、実質的に600kDaの平均分子量を有する、請求項1から8までのいずれか1項記載の骨セメント。前記骨代替材料は、約5μm~約50μmの平均粒径範囲を有する焼結されたヒドロキシアパタイト粒子を有する、請求項1から9までのいずれか1項記載の骨セメント。前記骨代替材料は、約10μm~約30μmの平均粒径範囲を有する焼結されたヒドロキシアパタイト粒子を有する、請求項1から10までのいずれか1項記載の骨セメント。前記固体ポリマーは、少なくとも一部が実質的に球状の重合したビーズを有する、請求項1から11までのいずれか1項記載の骨セメント。前記注入可能な初期粘度は、50Pasより大きい、請求項1から12までのいずれか1項記載の骨セメント。前記骨セメントは、約2分以下の待機時間を有する、請求項1から13までのいずれか1項記載の骨セメント。前記骨セメントは、約1分以下の待機期間を有する、請求項1から14までのいずれか1項記載の骨セメント。前記骨セメントは、約ゼロ分の待機時間を有する、請求項1から15までのいずれか1項記載の骨セメント。前記目標とされる解剖学的部位は、1つ以上の椎体である、請求項1から16までのいずれか1項記載の骨セメント。適用後に、前記骨セメントは最少の漏洩を示す、請求項1から17までのいずれか1項記載の骨セメント。目標とされる解剖学的部位の治療のための骨セメントキットにおいて、固体成分を収容する第1の容器と、液体成分を有する第2の容器と、場合により前記骨セメントを注入するために適した1つ以上のシリンジを有し、前記固体成分は、造影剤、重合開始剤、リン酸カルシウムを基礎とする骨代替材料、及び固体ポリマーを有し、前記液体成分は、液体モノマー、重合促進剤、及び場合により重合禁止剤を有し、前記固体成分と前記液体成分とは合わされて、最少の漏洩で目標とされる解剖学的部位に又は前記解剖学的部位内に手動で注入するために適した初期粘度を有する骨セメントを形成する、骨セメントキット。前記造影剤は、二酸化ジルコニウムを、前記固体成分の約40質量で含有し、前記重合開始剤は、過酸化ジベンゾイルを、前記固体成分の約0.4質量で含有し、前記骨代替材料は、ヒドロキシアパタイトを、前記固体成分の約15質量で含有し、前記固体ポリマーは、ブレンドされたポリメタクリレート-コ-メチルメタクリレート及びポリメチルメタクリレートを、前記固体成分の約45質量で含有し、かつ前記液体成分は、メチルメタクリレート約99.4質量、N-N-ジメチル-パラトルイジン約0.7質量及びヒドロキノン約60ppmを有する、請求項19記載の骨セメントキット。前記目標とされる解剖学的部位は、1つ以上の椎体である、請求項19又は20のいずれか1項記載の骨セメントキット。請求項1から18までのいずれか1項記載の骨セメント組成物を製造する方法において、前記方法は第1の容器に、造影剤、重合開始剤、リン酸カルシウムを基礎とする骨代替材料、及び固体ポリマーを有する固体成分を充填する工程、第2の容器に、液体モノマー、重合促進剤、及び場合により重合禁止剤を有する液体成分を充填する工程、及び前記液体成分と前記固体成分を、ミキサーを用いて合わせる工程を有する、骨セメント組成物を製造する方法。請求項1から18までのいずれか1項記載の骨セメントを、目標とされる解剖学的部位に又は前記解剖学的部位内に手動で注入又は適用する工程を有する、目標とされる解剖学的部位を骨セメントで治療する方法。前記手動で注入する工程は、第1のシリンジを手動で動作させ、前記動作が液圧を作り出し、第2のシリンジ中に収容された前記セメントの注入又は適用を行う、請求項23記載の方法。前記目標とされる解剖学的部位は、1つ以上の椎体である、請求項23又は24のいずれか1項記載の方法。骨セメントを用いて、脆弱化した又はつぶれた椎体を造成、置換又は治療する方法において、前記方法が、請求項1から18までのいずれか1項記載の骨セメントを、1つ以上の椎体に又は1つ以上の椎体内に手動で注入する工程を有する、脆弱化した又はつぶれた椎体を造成、置換又は治療する方法。前記手動で注入する工程は、第1のシリンジを手動で動作させ、前記動作が液圧を作り出し、第2のシリンジ中に収容された前記セメントの注入又は適用を行うことを含む、請求項26記載の方法。